(57)【要約】【課題】大きな非晶質形成能を有し、優れた加工性、機械的性質、耐食性を兼ね備えたＣｕ基金属ガラス合金を提供する。【解決手段】Ｃｕ基金属ガラス合金は、Ｃｕ３６−ｘＮｉｘＺｒ４８Ａｇ８Ａｌ８（ｘは原子％で、０＜ｘ≦１０）で示される組成を有している。Ｃｕ基金属ガラス合金のΔＴｘ＝Ｔｘ−Ｔｇ（ここで、Ｔｘは、結晶化開始温度、Ｔｇはガラス転移温度を示す。）の式で表わされる過冷却液体領域の温度間隔ΔＴｘは７６Ｋ以上で、換算ガラス化温度（Ｔｇ／Ｔ１）は０．６０以上で、λ（λ＝Ｔｘ／（Ｔｇ＋Ｔ１））は、０．４１以上である。直径が２０ｍｍ以上の棒状のＣｕ基金属ガラス合金が得られ、Ｃｕ３４Ｎｉ２Ｚｒ４８Ａｇ８Ａｌ８からなる組成において、最大３０ｍｍの棒状金属ガラス合金を作製することができる。【選択図】なし【特許請求の範囲】
【請求項１】
Ｃｕ３６ーｘＮｉｘＺｒ４８Ａｇ８Ａｌ８（ｘは原子％で、０＜ｘ≦１０）で示される組成を有する、Ｃｕ基金属ガラス合金。
【請求項２】
前記Ｃｕ基金属ガラス合金が、Ｃｕ３４Ｎｉ２Ｚｒ４８Ａｇ８Ａｌ８である、請求項１に記載のＣｕ基金属ガラス合金。
【請求項３】
前記Ｃｕ基金属ガラス合金のΔＴｘ＝Ｔｘ−Ｔｇ（ここで、Ｔｘは、結晶化開始温度、Ｔｇはガラス転移温度を示す。）の式で表わされる過冷却液体領域の温度間隔ΔＴｘが、７６Ｋ以上である、請求項１に記載のＣｕ基金属ガラス合金。
【請求項４】
前記Ｃｕ基金属ガラス合金の液相線温度（Ｔ１）に対するガラス転移温度（Ｔｇ）の比で定義される換算ガラス化温度（Ｔｇ／Ｔ１）は、０．６０以上である、請求項１又は３に記載のＣｕ基金属ガラス合金。
【請求項５】
前記Ｃｕ基金属ガラス合金のガラス転移温度（Ｔｇ）と液相線温度（Ｔ１）との和に対する結晶化開始温度（Ｔｘ）の比であるγ（γ＝Ｔｘ／（Ｔｇ＋Ｔ１））が、０．４１７以上である、請求項１又は３に記載のＣｕ基金属ガラス合金。
【請求項６】
前記Ｃｕ基金属ガラス合金が、Ｃｕ３２Ｎｉ４Ｚｒ４８Ａｇ８Ａｌ８である、請求項１に記載のＣｕ基金属ガラス合金。
【請求項７】
前記Ｃｕ基金属ガラス合金は、液相線温度（Ｔ１）が１１３３Ｋ以下である、請求項１に記載のＣｕ基金属ガラス合金。
【発明の詳細な説明】
【技術分野】
【０００１】
本発明はＣｕ基金属ガラス合金に関し、さらに詳しくは、大きなガラス形成能を有し加工性及び機械的な性質に優れたＣｕ−Ｎｉ−Ｚｒ−Ａｇ−ＡｌからなるＣｕ基金属ガラス合金に関する。
【背景技術】
【０００２】
溶融状態の合金を急冷することにより、薄帯状、フィラメント状、粉粒体状など種々の形状を有する非晶質固体が得られることがよく知られている。この非晶質固体から、大きな急冷速度の得られる単ロール法、双ロール法、回転液中紡糸法、アトマイズ法などの種々の方法で薄帯を作製することができるので、これまでにもＦｅ系、Ｔｉ系、Ｃｏ系、Ｚｒ系、Ｃｕ系、Ｐｄ系又はＮｉ系について多くの非晶質合金が開発され、優れた機械的性質、高い耐腐食性等の非晶質合金特有の性質が明らかにされてきた。
【０００３】
非晶質合金は、ガラス転移を示し、過冷却液体領域（ΔＴｘ）及び換算ガラス化温度（Ｔｇ／Ｔ１）を有するため「金属ガラス合金」と呼ばれている。広い過冷却液体領域（ΔＴｘ）及び大きな換算ガラス化温度（Ｔｇ／Ｔ１）を有する金属ガラス合金は、結晶化に対する高い安定性を示して、大きな非晶質形成能を有することが知られており、従来の非晶質合金のように薄帯、ファイバー、微粉末に限らず、金型鋳造法により直径又は厚さがｍｍオーダーのバルク状非晶質合金材を作製することが可能である。
【０００４】
金属ガラス合金を加熱すると、結晶化する前に過冷却液体状態に転移し、急激な粘性低下を示すことが知られている。このような過冷却液体状態では、合金の粘性が低下しているために閉塞鍛造などの方法により任意形状の非晶質合金形成体を作製することが可能である。したがって、広い過冷却液体領域及び大きな換算ガラス化温度を有する金属ガラス合金は、優れた加工性を備えていると言える。
【０００５】
本発明と関連するＣｕ基非晶質合金では、Ｃｕ−（Ｚｒ,ＲＥ,Ｔｉ）−(Ａｌ,Ｍｇ,Ｎｉ)等からなる３元合金系に関しての開発が行われてきた（特許文献１,２参照）。ここで、ＲＥは希土類元素である。これらのＣｕ基非晶質合金は、主に単ロール液体急冷法により作製された薄帯状試料であった。
【０００６】
近年、実用的な使用を考慮した大形状のＣｕ基金属ガラス合金、つまり非晶質形成能に優れたＣｕ基金属ガラス合金に関しては、従来の３元合金系にさらに一つの元素を添加した４元合金系の研究が進んでいる。例えば、Ｃｕ４５Ｚｒ４２Ａｌ７Ｙ５からなる４元合金系（非特許文献１）やＣｕ４４．２５Ｚｒ３６Ｔｉ５Ａｇ４．７５からなる４元合金系（非特許文献２）によって、直径が１０ｍｍに達するＣｕ基金属ガラス合金が得られることが報告されている。
【０００７】
さらに、非晶質形成能に優れたＣｕ基金属ガラス合金として、本発明者等によりＣｕ４２−ｘＺｒ４２＋ｘＡｇ８Ａｌ８（ｘ＝０，２，４，６，８）が報告され（非特許文献３）、特にＣｕ３６Ｚｒ４２＋ｘＡｇ８Ａｌ８の組成を有するＣｕ基金属ガラス合金の直径は２５ｍｍに達した（非特許文献４）。
【先行技術文献】
【特許文献】
【０００８】
【特許文献１】特開平０９−０２０９６８号公報
【特許文献２】特開平１１−０６１２８９号公報
【非特許文献】
【０００９】
【非特許文献１】D. H. Xu他２名, Phys. Rev. Lett., Vol.92, p.245504,2004
【非特許文献２】C. L. Dai他５名， Scr. Mater., Vol.54,pp.1403-1408,2006
【非特許文献３】Q. S. Zhang他２名, Scr. Mater., Vol.55, pp.711−713,2006
【非特許文献４】Q. S. Zhang他２名, Mater. Trans., Vol.48, pp.629−631,2007
【発明の概要】
【発明が解決しようとする課題】
【００１０】
従来の４元合金系であるＣｕ−Ｚｒ−Ａｇ−Ａｌ基金属ガラス合金は、高いガラス形成能を有し、強度が１８５０ＭＰａと高く、耐腐食性を有しているが、さらなるガラス形成能が要求されている。
【００１１】
本発明は上記課題に鑑み、大きな非晶質形成能を有し、優れた加工性、機械的性質、耐食性を兼ね備えたＣｕ基金属ガラス合金としてＣｕ−Ｎｉ−Ｚｒ−Ａｇ−Ａｌ基金属ガラス合金を提供することを目的とする。
【課題を解決するための手段】
【００１２】
本発明者らは、大きな非晶質形成能を有し、優れた加工性、機械的性質、耐食性を兼ね備えたＣｕ−Ｚｒ−Ａｇ−Ａｌ基金属ガラス合金について鋭意研究を行った結果、さらにＮｉを添加し５元合金系としたＣｕ−Ｎｉ−Ｚｒ−Ａｇ−Ａｌ基金属ガラス合金とすることによって、液体状態から急冷凝固させることで大きな非晶質形成能を有し、優れた加工性、機械的性質、耐食性を兼ね備えることを見出し、本発明を完成させるに至った。
【００１３】
すなわち、本発明の５元合金系としたＣｕ−Ｎｉ−Ｚｒ−Ａｇ−Ａｌ基金属ガラス合金は、Ｃｕ３６−ｘＮｉｘＺｒ４８Ａｇ８Ａｌ８（ｘは原子％で、０＜ｘ≦１０）で示される組成を有していることを特徴とする。
【００１４】
本発明のＣｕ−Ｎｉ−Ｚｒ−Ａｇ−Ａｌ基金属ガラス合金のΔＴｘ＝Ｔｘ−Ｔｇ（ここで、Ｔｘは、結晶化開始温度、Ｔｇはガラス転移温度を示す。）の式で表わされる過冷却液体領域の温度間隔ΔＴｘは、好ましくは、７６Ｋ以上である。
Ｃｕ基金属ガラス合金の液相線温度（Ｔ１）に対するガラス転移温度（Ｔｇ）の比で定義される換算ガラス化温度（Ｔｇ／Ｔ１）は、好ましくは０．６０以上である。
Ｃｕ基金属ガラス合金のガラス転移温度（Ｔｇ）と液相線温度（Ｔ１）との和に対する結晶化開始温度（Ｔｘ）の比であるγ（γ＝Ｔｘ／（Ｔｇ＋Ｔ１））は、好ましくは、０．４１７以上である。
【発明の効果】
【００１５】
本発明のＣｕ−Ｎｉ−Ｚｒ−Ａｇ−Ａｌ基金属ガラス合金は、７６Ｋ以上の過冷却液体領域を示し、高強度及び高硬度の性質を有している。よって、本発明のＣｕ−Ｎｉ−Ｚｒ−Ａｇ−Ａｌ基金属ガラス合金は、直径が、２０ｍｍ以上の棒状あるいは、厚さが２０ｍｍ以上で非晶質相の体積比率が９５％以上の板状にすることもできる。
【図面の簡単な説明】
【００１６】
【図１】本発明の実施例で作製したＣｕ３２Ｎｉ４Ｚｒ４８Ａｇ８Ａｌ８基バルク金属ガラス合金のマスターインゴット外観を示す光学写真像である。
【図２】実施例により作製した直径３０ｍｍのＣｕ３２Ｎｉ４Ｚｒ４８Ａｇ８Ａｌ８基バルク金属ガラス合金の外観を示す光学写真像である。
【図３】実施例により作製したＺｒ４８Ｃｕ３６−ｘＮｉｘＡｇ８Ａｌ８（ｘ＝０，２，４，６）合金の直径３０ｍｍ鋳造バルク棒のＸＲＤ像を示す図である。
【図４】実施例により作製した直径３０ｍｍのＺｒ４８Ｃｕ３２Ｎｉ４Ａｇ８Ａｌ８棒のＤＳＣ曲線を示す図である。
【図５】実施例により作製したＺｒ４８Ｃｕ３６−ＸＮｉＸＡｇ８Ａｌ８溶融紡糸ガラス試料のＤＳＣ曲線を示す図である。
【図６】実施例により作製したＺｒ４８Ｃｕ３６−ＸＮｉＸＡｇ８Ａｌ８合金のＤＴＡ曲線を示す図である。
【発明を実施するための形態】
【００１７】
以下、本発明の実施形態について説明する。
本発明の金属ガラス合金は、Ｃｕ３６−ｘＮｉｘＺｒ４８Ａｇ８Ａｌ８の組成式で示される。ここで、ｘはＮｉの含量であり原子％（ａｔ％）で表わされ、０＜ｘ≦１０の関係を満たす値である。
上記の組成Ｃｕ基金属ガラス合金の過冷却液体領域における結晶化開始温度Ｔｘとガラス転移温度Ｔｇとの温度間隔ΔＴｘ（＝Ｔｘ−Ｔｇ）は７６Ｋ以上から１１６Ｋ以下であり、液相線温度Ｔ１に対するガラス転移温度Ｔｇの比（＝Ｔｇ／Ｔ１）で定義される換算ガラス化温度は０．６０以上、詳しくは０．６０〜０．６１の範囲である。
このとき、Ｃｕ基金属ガラス合金において、ガラス転移温度Ｔｇと液相線温度Ｔ１との和に対する結晶化開始温度Ｔｘの比、即ちγ値（＝Ｔｘ／（Ｔｇ＋Ｔ１））は、０．４１７〜０．４４０である。このγ値は、非晶質形成能と非晶質の安定性との総合的性質を示す数値である。
なお、以下の説明においては、Ｃｕ３６−ｘＮｉｘＺｒ４８Ａｇ８Ａｌ８からなる組成のガラス合金をＺｒ４８Ｃｕ３６−ｘＮｉｘＡｇ８Ａｌ８のように表わすこともある。また組成割合を示さない場合にはＣｕ−Ｎｉ−Ｚｒ−Ａｇ−Ａｌ基金属ガラス合金、Ｚｒ−Ｃｕ−Ｎｉ−Ａｇ−Ａｌ又は単にＣｕ基金属ガラス合金と記載することもある。
【００１８】
本発明におけるＣｕ３６−ｘＮｉｘＺｒ４８Ａｇ８Ａｌ８からなる組成のガラス合金の形状は、直径が２０ｍｍ以上の棒状又は厚さが１０ｍｍ以上で非晶質相の体積比率が９５％以上の板状であってもよい。板状の金属ガラス合金の面積としては、例えば１０ｃｍ×１０ｃｍが容易に得られる。この金属ガラス合金は、圧縮破断強度が１８００ＭＰａ以上の優れた機械的性質を有している。
【００１９】
ここで、「過冷却液体領域」とは結晶化に対する抵抗力、すなわち非晶質の安定性及び加工性を示すもので、本明細書では、毎分４０Ｋの加熱速度で示差走査熱量分析（ＤＳＣ：Differential Scanning Calorimetry）を行なうことで得られるガラス転移温度Ｔｇと結晶化温度Ｔｘの差で定義される値である。
「換算ガラス化温度」とは非晶質形成能を示すもので、本出願では、ガラス転移温度Ｔｇと合金液相線温度Ｔ１の比で定義されるものである。合金液相線温度Ｔ１は毎分２０Ｋの加熱速度で示差熱量分析（ＤＴＡ：Differential Thermal Analysis）を行なうことにより得られる値である。
【００２０】
本発明のＣｕ基金属ガラス合金において、Ｃｕ、Ｚｒ、Ａｇ、Ａｌは本発明の合金の基幹となる元素群であり、特に非晶質を形成する基本となる元素であり、さらに第５の元素としてＮｉが添加されていることで、過冷却液体領域が広くなり、強度及び硬度が増大する。Ｎｉの添加割合は１０原子％以下が好ましい。１０原子％を超えると過冷却液体領域が狭くなり、非晶質形成能が低下するので好ましくない。Ｎｉの含量ｘが０＜ｘ≦１０ａｔ％の範囲のときには、直径が約２０ｍｍ以上の棒状の試料を作製することができる。
【００２１】
Ｎｉの含量ｘを０＜ｘ≦４ａｔ％の範囲とすると、直径が２０〜３０ｍｍの棒状の試料を作製することができる。例えば、Ｎｉの含量を２ａｔ％とした場合には、直径が３０ｍｍの棒状試料を得ることができる。この値は、Ｎｉを添加しない４元のＣｕ３６Ｚｒ４８Ａｇ８Ａｌ８の場合に得られる最大直径２５ｍｍを上まわる直径である。
【００２２】
以上のように、本発明のＣｕ−Ｎｉ−Ｚｒ−Ａｇ−Ａｌ基金属ガラス合金は、従来の４元合金系のＣｕ−Ｚｒ−Ａｇ−Ａｌ基金属ガラス合金と比べて、Ｎｉを添加することにより、特に、換算ガラス化温度（Ｔｇ／Ｔ１）が０．６０以上かつ、γ値が０．４１以上であり、優れた加工性と非晶質形成能を有し、かつ優れた機械的性質を有する。
【００２３】
本発明のＣｕ−Ｎｉ−Ｚｒ−Ａｇ−Ａｌ基金属ガラス合金は、溶融状態から公知の単ロール法、双ロール法、回転液中紡糸法、アトマイズ法などの種々の方法で冷却固化させ、薄帯状、フィラメント状、粉粒体状の非晶質固体からなる板状とすることができる。
【００２４】
本発明のＣｕ−Ｎｉ−Ｚｒ−Ａｇ−Ａｌ基金属ガラス合金は大きな非晶質形成能を有するため、さらに溶融金属を金型に充填鋳造することにより任意の形状の金属ガラス合金を得ることもできる。例えば、代表的な金型鋳造法においては、合金を石英管中でアルゴン雰囲気中に溶融した後、溶融金属を例えば０．０１〜０．３ｋｇ・ｆ／ｃｍ２の噴出圧で銅製などの金型内に充填凝固させることで鋳造体としての金属ガラス合金を得ることができる。さらに、ダイカストキャスティング法及びスクイズキャスティング法などの製造方法を適用することもできる。
【００２５】
本発明のＣｕ３６−ｘＮｉｘＺｒ４８Ａｇ８Ａｌ８は、その組成範囲において、直径が２０ｍｍ〜３０ｍｍに及ぶ丸棒形状の金属ガラス合金が容易に得られる。金属元素より構成される合金は非晶質化することにより一般にその機械的性質が向上するが、本発明のＣｕ−Ｎｉ−Ｚｒ−Ａｇ−Ａｌ基金属ガラス合金は、塊状試料で１８００ＭＰａを超える圧縮破壊強度を持つものが容易に得られ、塑性変形も示した。
【実施例】
【００２６】
Ｚｒ４８Ｃｕ３６−ｘＮｉｘＡｇ８Ａｌ８（ｘ＝０，２，４，６，８，１０）の組成を持つ多成分合金インゴットを、高純度アルゴン雰囲気中で、純度各９９．５％、９９．９９％、９９．９９％、９９．９９％及び９９．９９％のＺｒ、Ｃｕ、Ｎｉ、Ａｌ及びＡｇの混合物を溶融して製造した。各インゴットは化学的不均一性を避けるために放電溶融器で四回溶融した。
放電炉によりインゴットを銅製炉内で再溶融し、次いで高純度アルゴン温度下で銅製鋳型に注入し、溶融紡糸によって断面０．０２Ｘ１．２ｍｍ２のリボン状試料を作った。なお、銅製鋳型は２０乃至３０ｍｍの範囲の直径を持つ円筒状の窪みを内側に持つ。
【００２７】
図１は、元素混合物の放電溶融によって作られた２０ｇのＺｒ４８Ｃｕ３２Ｎｉ４Ａｇ８Ａｌ８マスターインゴットの外観を示す光学写真像である。インゴットの表面は鏡面光沢を示す。
ＸＲＤ及び光学試験はマスターインゴットが９５％以上のガラス相と底面で１ｍｍのミセル層から成ることを示した。これは過冷却液体中での結晶層成長が極めて緩慢であることを示している。
【００２８】
図２は、直径３０ｍｍのＺｒ４８Ｃｕ３２Ｎｉ４Ａｇ８Ａｌ８鋳造合金棒の外形を示す光学写真像である。試料は良好な金属光沢を示し、その表面には明瞭な窪みは認められない。これはバルク試料製造中に明瞭な結晶化がないことを示している。
【００２９】
リボン状試料のＣｕ−Ｋα源を用いるＸ線回折（ＸＲＤ）を行った。また、ガラス転移及び結晶化に伴う熱安定性を示差走査熱量測定（ＤＳＣ）により加熱速度０．６７Ｋｓ−１の条件下で調べた。さらに、溶融挙動を加熱速度０．３３Ｋｓ−１の示差熱分析（ＤＴＡ）で調べた。
【００３０】
図３にＺｒ４８Ｃｕ３６−ｘＮｉｘＡｇ８Ａｌ８（ｘ＝０，２，４，６）合金の直径３０ｍｍ鋳造バルク棒のＸＲＤ像を示す。縦軸はＸ線回折強度（任意目盛）を示し、横軸は角度（°）、即ち、Ｘ線の原子面への入射角θの２倍に相当する角度を示している。ＸＲＤ試験の検出領域はバルク試料断面の中央部であった。
Ｚｒ４８Ｃｕ３２Ｎｉ４Ａｇ８Ａｌ８棒の像は検出されるほどの鋭いブラッグピークを持たない一連の広い回折最大点のみから成ることが分り、これはこの３０ｍｍ直径の試料がほぼ非晶質であることを示す。
比較のため、他の合金棒からのＣｕＺｒ相を沈殿させた。しかし他の合金棒は部分的に結晶化されてはいても、ＸＲＤ像の幅広い回折背景から見て、依然として極めて大きな非晶質部分を持つことがわかった。
【００３１】
表１は、ガラス転移温度（Ｔｇ）、結晶化開始温度（Ｔｘ）、液相線温度（Ｔ１）、過冷却液体領域（ΔＴｘ）、換算ガラス化温度（Ｔｒｇ＝Ｔｇ／Ｔ１）、γ値及び得られた棒状試料の最大直径ｄｃを、纏めた表である。
【００３２】
【表１】
2010189724.tif 000002
【００３３】
過冷却液体領域における結晶化開始温度Ｔｘとガラス転移温度Ｔｇとの温度間隔ΔＴｘ（＝Ｔｘ−Ｔｇ）は７６Ｋ以上から１１６Ｋ以下であり、液相線温度Ｔ１に対するガラス転移温度Ｔｇの比（＝Ｔｇ／Ｔ１）で定義される換算ガラス化温度は０．６０以上、詳しくは０．６０〜０．６１の範囲である。
このとき、Ｃｕ基金属ガラス合金において、ガラス転移温度Ｔｇと液相線温度Ｔ１との和に対する結晶化開始温度Ｔｘの比、即ちγ値（＝Ｔｘ／（Ｔｇ＋Ｔ１））は、０．４１７〜０．４４０である。このγ値は、非晶質形成能と非晶質の安定性との総合的性質を示す数値である。
【００３４】
また、Ｎｉ高含有量のＺｒ４８Ｃｕ２８Ｎｉ８Ａｇ８Ａｌ８合金の臨界直径（ｄｃ）がほぼ２０ｍｍであるが、Ｚｒ４８Ｃｕ３６−ｘＮｉｘＡｇ８Ａｌ８（ｘ＝０，２，４，６）では２０ｍｍ以上となっている。これ等の結果はＺｒ４８Ｃｕ３６−ｘＮｉｘＡｇ８Ａｌ８合金系が異常に高いガラス形成能を示すことを示唆している。
【００３５】
３０ｍｍのＺｒ４８Ｃｕ３２Ｎｉ４Ａｇ８Ａｌ８棒の中央部に単一ガラス相が形成されることを確認するためにＤＳＣ分析を行なった。
図４は溶融紡糸金属ガラスリボンとの比較のために、直径３０ｍｍのＺｒ４８Ｃｕ３２Ｎｉ４Ａｇ８Ａｌ８棒のＤＳＣ曲線を示す。ＤＳＣ測定用資料は３０ｍｍ棒の中央部から取った。
図４から明らかなように、リボン試料と同様に、バルク試料はガラス転移による吸熱反応と結晶化による発熱ピークとの交互の転移を示しており、これはＸＲＤ像から結論されたような本試料の鋳造ガラス構造を示している。
【００３６】
新規な五元合金の高いガラス形成能の理由を調べるために、Ｚｒ４８Ｃｕ３６−ｘＮｉｘＡｇ８Ａｌ８金属ガラスの熱安定性と溶融挙動とをＤＳＣ及びＤＴＡで調べた。
【００３７】
図５はＺｒ４８Ｃｕ３６−ｘＮｉｘＡｇ８Ａｌ８溶融紡糸ガラス試料のＤＳＣ曲線を示す。全試料が過冷却液体状態へ、それから結晶化への明瞭なガラス転移を示している。
図５でガラス転移温度（Ｔｇ）及び結晶化開始温度（Ｔｘ）は矢印で示されている。ＴｇはＮｉ含量が増すとともに６８３から６９２Ｋまで単調に上昇する。逆に２％Ｎｉ添加でＴｘは７９１から７９９Ｋまで上昇し、それからＮｉ含量が４から１０％まで増加すると７８８から７６８Ｋまで低下している。
特にＺｒ４８Ｃｕ３４Ｎｉ２Ａｇ８Ａｌ８は１１６ＫのΔＴｘ（ΔＴｘ＝Ｔｘ−Ｔｇ）という極めて広い過冷却液体領域を持つ。
【００３８】
図６はＺｒ４８Ｃｕ３６−ｘＮｉｘＡｇ８Ａｌ８合金のＤＴＡ曲線を示し、その中で液化温度（Ｔｌ）が矢印で示されている。Ｎｉ含量が増えるにつれてＮｉの０から４％の範囲でＴｌは１１４３から１１２９Ｋまで低下し、それからＮｉ含量がさらに増加すると向上する。表１からもわかるように、Ｎｉ含量が２〜８の範囲では、Ｔｌは１１３３以下である。特に、一連のＺｒ４８Ｃｕ３６−ｘＮｉｘＡｇ８Ａｌ８合金中でＺｒ４８Ｃｕ３２Ｎｉ４Ａｇ８Ａｌ８が最低のＴｌである１１２９Ｋを示している。これは、合金の最高ガラス形成能と一致する。
しかし、Ｚｒ４８Ｃｕ３６−ｘＮｉｘＡｇ８Ａｌ８合金に関してガラス形成能（またはｄｃ）とΔＴｘ、Ｔｒｇ、またはγとの間の強い相関性は見られない。
【００３９】
以上、Ｚｒ４８Ｃｕ３６−ｘＮｉｘＡｇ８Ａｌ８（０＜ｘ≦１０）合金の特異なガラス形成能を示した。ここではＮｉ−Ａｇ元素対が大きな正の混合熱を持つ不溶系である。銅鋳造法によって、代表的Ｚｒ４８Ｃｕ３２Ｎｉ４Ａｇ８Ａｌ８合金に対して直径２０ｍｍ以上、さらには３０ｍｍ以上の鋳造ガラス棒が容易に得られる。
【００４０】
Ｚｒ４８Ｃｕ３２Ｎｉ４Ａｇ８Ａｌ８合金の優れたガラス形成能は低い液化温度に関連する。Ｎｉ添加によるガラス形成能の向上は化学的複雑性及び相溶性によるもののようであり、それは液体状態中でのより高密度の充填をもたらし、より高粘度とより低い原子移動性とをもたらす。この結果はＢＭＧ形成の設計のための元素選択に新しい観点を与えるものである。さらに著しく高いガラス形成能を持つバルク金属ガラスの創出は、バルク金属ガラスの応用分野の将来への展開を約束するものである。
【産業上の利用可能性】
【００４１】
本発明に係るＣｕ−Ｎｉ−Ｚｒ−Ａｇ−Ａｌ基金属ガラス合金は、強度と耐磨耗性と共に任意のバルク形状であることが要求される小型精密機器部品や、さらに耐食性も要求される配管等の材料に適用することができる。
【図３】
2010189724.tif 000003
【図４】
2010189724.tif 000004
【図５】
2010189724.tif 000005
【図６】
2010189724.tif 000006
【図１】
2010189724.tif 000007
【図２】
2010189724.tif 000008